ЗАЩИТНАЯ КОМПОЗИЦИЯ ДЛЯ АВТООСАЖДЕНИЯ НА ПОВЕРХНОСТИ ИЗДЕЛИЙ ИЗ СПЛАВОВ НА ОСНОВЕ ЖЕЛЕЗА
PROTECTIVE COMPOUND FOR AUTODEPOSITION ON THE SURFACE OF FERROUS ALLOY ITEMS

Изобретение касается средств антикоррозионной защиты изделий из сплавов на основе железа (стали, чугуна).
Известна защитная композиция, включающая: лак КЧ-0125 270-300 г/л; ксилол 4-5 г/л; 25% водный раствор аммиака 12-15 мл/л; ксилол 4-5 мл/л; смесь изопропилового спирта и воды (1:1, 6:4) до 1 л, при рН композиции 7,0-7,2 [1]. Такая композиция предусматривает большой расход лака КЧ-0125 и использование токсичного компонента - ксилола.
Задачей изобретения является снижение токсичности композиции, сокращение доли содержащего лак КЧ-0125 компонента.
Технический результат достигается тем, что защитная композиция для автоосаждения на поверхности изделий из сплавов на основе железа включает грунтовку ВКЧ-0207 на основе раствора в изопропиловом и диацетоновом спирте неполного эфира малеинизированного 1,4 цис-бутадиенового каучука, смешанного с этерифицированным этиловым спиртом резилкарбоновыми кислотами бисфенола А с добавкой антиоксиданта ионола, 25% водный раствор аммиака, изопропиловый спирт, воду при следующем соотношении компонентов, мас.%.: грунтовка ВКЧ-0207 14,0-16,0; 25% водный раствор аммиака 0,45-0,55; изопропиловый спирт 32,93-33,73; вода 50,54-51,77.
Выпускаемая промышленностью грунтовка ВКЧ-0207 - это суспензия пигментов (диоксида титана, хромата стронция, сажи и силикохромата свинца) и наполнителей (микроталька, алюмосиликатного пигмента) в 64% растворе лака КЧ-0125 в изопропиловом (32-34%) и диацетоновом (3-5%) спиртах неполного эфира малеинизированного 1,4 цис-бутадиенового каучука, смешанного с этерифицированным этиловым спиртом резилкарбоновыми кислотами бисфенола А (соотношение каучукового и фенольного компонентов 70:30 по массе). В качестве антиоксиданта добавляется ионол.
Составы защитной композиции для автоосаждения на поверхности изделий из сплавов на основе железа приведены в таблице.
Таблица
Компоненты:
Состав, мас.%:
1
2
3
4
грунтовка ВКЧ-0207
14,0
15,0
16,0
16,0
25% водный раствор аммиака
0,5
0,45
0,55
0,53
изопропиловый спирт
33,73
33,35
32,93
32,93
вода
51,77
51,2
50,52
50,54
3
2
2
Подготавливают стальные изделия. Для удаления загрязнений с поверхности изделий применяют органические растворители, например, уайт-спирит. Изделия обрабатывают в органических растворителях погружением в ванну, промывают и передают на операцию травления, которую производят в 3% HCl при температуре 20°С в течение 2-3 мин. Далее детали переносят в ванну фосфатирования следующего состава (г/л): соль Мажеф - 30-40; Zn(NO) - 50-60 г/л; NaNO - 3-4 г/л; сахарин - 1-2 г/л; нитрилотриуксусную кислоту - 5-7 г/л; препарат ОС-20 - 5-10 г/л [2]. При температуре 20-60°С в течение 10-15 мин на поверхности стального изделия формируется фосфатная пленка. После фосфатирования изделия промывают водой и передают на автоосаждение в ванну, приготовленную следующим образом.
Компоненты (грунтовку ВКЧ-0207, 25% водный раствор аммиака, изопропиловый спирт, воду) дозируют в требуемых количествах. В воду добавляют изопропиловый спирт и перемешивают. Грунтовку ВКЧ-0207 нейтрализуют 25% водным раствором аммиака и перемешивают. Затем полученную массу разбавляют смесью изопропиловый спирт-вода. Значение рН 6,5-7,0 корректируют добавлением 25% водного раствора аммиака или грунтовки ВКЧ-0207.
Автоосаждение проводят при температуре 20°С в течение 3-5 мин. Отверждение полученных гелеобразных осадков осуществляют при температуре 130-150°С в течение 1-2 часов или при температуре 25°С в течение суток. Толщина полимерного слоя составляет 1,5-3 мкм.
Предложенная защитная композиция не содержит высокотоксичных компонентов, обеспечивает получение тонких защитных пленок на поверхности изделий из сплавов на основе железа при сокращении доли содержащего лак КЧ-0125 компонента.
Источники информации
1. RU 2142971, 1999.
2. RU 2370569, 2009.